(57)【特許請求の範囲】
【請求項１】
ポリ塩化ビニル粘着テープを多重に巻回するための紙製の巻芯であって、
前記巻芯は、シリコーンオイル含有エポキシ樹脂が含浸され、かつ全表面にシリコーンオイル含有エポキシ樹脂からなる、厚さ０．１〜０．２μｍの薄膜が被覆されていることを特徴とするポリ塩化ビニル粘着テープ用紙管。
【発明の詳細な説明】
【０００１】
【発明の属する技術分野】
本発明はポリ塩化ビニル（ＰＶＣ）粘着テープ用紙管に関し、特に耐水性及びＰＶＣ粘着テープとの剥離性に優れ、安全性も兼ね備えたポリ塩化ビニル粘着テープ用紙管に関する。
【０００２】
【従来の技術】
従来より、電線の結束用等にＰＶＣ粘着テープが広く使用されている。図１に示すように、このＰＶＣ粘着テープ１は、巻芯２の外周にＰＶＣ粘着テープ２を多重に巻回した形態で使用もしくは保存されるのが一般的である。巻芯２としては紙製の紙管が主流であり、強度を持たせる等の目的で、例えば内周側より順に上質紙、紙管原紙、Ｋ”ライナー（又はセミ芯）、クラフト紙を順次積層した構成の紙管が知られている。しかし、この紙管は、屋外での作業等で雨や雪がかかると、吸水して膨潤し、変形や強度低下を起こす。
【０００３】
そこで、巻芯２として、プラスチック製のものも使用されている。しかし、このプラスチック製巻芯は耐水性に優れるものの、衝撃による破損やプラスチックの経時劣化等を起こすことがある。更に、プラスチック製巻芯は、長尺の管を所定幅に切断して作製されるために、両端面と内周面とで形成される角部２ａが紙管と比べて鋭く切り立っており、特に素手での作業時に指を傷つけることがあり、安全面での問題を抱えている。
【０００４】
また、特に紙管において、ＰＶＣ粘着テープ１の巻き始め部分は紙管に接着されており、通常、ＰＶＣ粘着テープ１の１周分程が未使用のまま廃棄される。
【０００５】
【発明が解決しようとする課題】
本発明はこのような状況に鑑みてなされたものであり、耐水性に優れ、指を傷つけることもなく安全で、またＰＶＣ粘着テープを最後まで有効に利用可能なＰＶＣ粘着テープ用紙管を提供することを目的とする。
【０００６】
【課題を解決するための手段】
上記の目的を達成するために、本発明は、ＰＶＣ粘着テープを多重に巻回するための紙製の巻芯であって、前記巻芯は、シリコーンオイル含有エポキシ樹脂が含浸され、かつ全表面にシリコーンオイル含有エポキシ樹脂からなる、厚さ０．１〜０．２μｍの薄膜が被覆されていることを特徴とするポリ塩化ビニル粘着テープ用紙管を提供する。
【０００７】
【発明の実施の形態】
以下、本発明のＰＶＣ粘着テープ用紙管に関して詳細に説明する。
本発明のＰＶＣ粘着テープ用紙管において、紙の種類や積層構造、形状等構成上の制限は無く、公知の紙管を出発材料とすることができる。そして、この紙管をシリコーンオイル含有エポキシ樹脂溶液に浸漬させることにより、シリコーンオイル含有エポキシ樹脂が含浸されるともに、全表面にシリコーンオイル含有エポキシ樹脂からなる薄膜が被覆された本発明のＰＶＣ粘着テープ用紙管が得られる。
【０００８】
上記において、シリコーンオイル含有エポキシ樹脂の含浸量は特に制限されるものではないが、シリコーンオイル含有エポキシ樹脂からなる薄膜の膜厚は０．１〜０．２μｍであることが好ましい。シリコーンオイル含有エポキシ樹脂からなる薄膜の膜厚が０．１μｍ未満の場合には、紙管への耐水性の付与が十分ではなく、またＰＶＣ粘着テープの剥離性も低く、更にベタツキ感（指との粘着性）があり、作業性も悪くなる。一方、シリコーンオイル含有エポキシ樹脂からなる薄膜の膜厚が０．２μｍを超える場合には、紙管の角部（図１の符号２ａ）が滑かになり過ぎ、安全性の面で好ましくない。
【０００９】
上記シリコーンオイル含有エポキシ樹脂溶液は、エポキシ樹脂１００重量部に対してシリコーンオイルを０．１重量部、好ましくは０．０９重量部、硬化剤を８０重量部となるように配合した溶液である。特に、シリコーンオイルは離型性を有するため、前記の配合量未満ではＰＶＣ粘着テープと紙管との剥離性が悪く、ＰＶＣ粘着テープを最後まで有効に利用できなくなる。
【００１０】
エポキシ樹脂の種類は特に制限されるものではなく、ビスフェノール型エポキシ樹脂の他に、例えばエポキシアクリレート樹脂のような各種の変性エポキシ樹脂であってもよい。但し、紙管を浸漬処理できるように、液状である必要がある。
【００１１】
シリコーンオイルの種類も特に制限されるものではなく、例えばジメチルポリシロキサン等を好適に使用することができる。
【００１２】
硬化剤としては、例えばポリアミド等を好適に使用することができる。
【００１３】
また、紙管を浸漬処理する際に、シリコーンオイル含有エポキシ樹脂が紙管のより深部にまで浸透し、かつ紙管表面にシリコーンオイル含有エポキシ樹脂の薄膜が上記膜厚で成膜するために、溶媒を用いて上記シリコーンオイル含有エポキシ樹脂溶液の粘度を溶媒を用いて適宜調整してもよい。
【００１４】
シリコーンオイル含有エポキシ樹脂からなる薄膜の膜厚は紙管の浸漬時間により調整することができ、使用するシリコーンオイル含有エポキシ樹脂溶液の種類、特に粘度に応じて適宜浸漬時間を調整する。引き上げ後は、自然乾燥してもよいが、８０℃で加熱することが処理時間の短縮の上で好ましい。
【００１５】
本発明のＰＶＣ粘着テープ用紙管は、その全表面がシリコーンオイル含有エポキシ樹脂からなる薄膜で被覆されており、外部からの水分の侵入を防ぐことができる。また、このシリコーンオイル含有エポキシ樹脂からなる薄膜により、紙管の角部に適度の丸みが形成され、指を傷つけることも無くなる。しかも、シリコーンオイル含有エポキシ樹脂が含浸されているため、シリコーンオイル含有エポキシ樹脂からなる薄膜に亀裂がある場合でも、この亀裂を通じて侵入する水分に対して耐水性を発現する。更に、含有するシリコーンオイルにより、ＰＶＣ粘着テープとの剥離性が良くなり、ＰＶＣ粘着テープを最後まで有効に利用することが可能になる。
【００１６】
【実施例】
以下、本発明を実施例によりさらに詳しく説明するが、本発明は以下の実施例に何ら限定されるものではない。
【００１７】
（実施例１〜３、比較例１〜４）
表１に示すように、エポキシ樹脂（日本ぺルノックス（株）製「ＷＥ−２０」）１００重量部に対して、硬化剤（日本ぺルノックス（株）製「ＨＶ−１９」）を８０重量部、シリコーンオイル（東芝シリコーン（株）製「ＴＳＦ４５１−１０００」）を０．１重量部配合してシリコーンオイル含有エポキシ樹脂溶液を調製した。このシリコーンオイル含有エポキシ樹脂溶液に、紙管（内周面から順に上質紙、紙管原紙、Ｋ”ライナー及びクラフト紙を積層；内径３４ｍｍ；外径３８．８ｍｍ）を浸漬して、シリコーンオイル含有エポキシ樹脂の含浸とともに、シリコーンオイル含有エポキシ樹脂の薄膜を成膜した。この時、浸漬時間を調整することにより、表１に示す膜厚とした。そして、浸漬処理後の各紙管について、ＰＶＣ粘着テープとの剥離性、耐水性、安全性及びベタツキ感を評価した。各評価の評価方法及び評価基準は以下の通りである。
【００１８】
（ＰＶＣ粘着テープとの剥離性）
市販のＰＶＣ粘着テープを紙管表面に密着させ、引き剥がした時に、紙管が剥がれずテープ糊面に付着しない場合を「〇」、紙管の一部でもテープ糊面に付着する場合を「×」とした。
【００１９】
（耐水性）
紙管を３０分間水中に浸漬し、取り出した直後に圧縮強さを測定して評価した。圧縮強さは、図２に示すように、浸漬後の紙管２を一対の支持突起１０ａ，１０ｂの間に置いて重り１１を載置し、紙管２が変形した時の荷重を測定した。荷重が５ｋｇ以上の場合を「〇」とし、それ未満を「×」とした。
【００２０】
（安全性）
紙管の角部を観察し、丸みを帯びている場合を「〇」とし、鋭く切り立っている場合を「×」とした。
【００２１】
（ベタツキ感）
紙管の表面に指を押し当て、指を離した時に粘着感が感じられない場合を「〇」とし、粘着感を感じる場合を「×」とした。
【００２２】
以上の評価結果を表１に併記する。また、比較のために、未処理の紙管及びプラスチック製巻芯についても同様の評価を行った。
【００２３】
【表１】
0003681053.tif 000002
【００２４】
表１から、本発明に従う厚さ０．１〜０．２μｍのシリコーンオイル含有エポキシ樹脂の薄膜が被覆された実施例１〜３の紙管は何れも、ＰＶＣ粘着テープとの剥離性、耐水性、安全性及びベタツキ感に対する評価が全て良好であることが分かる。これに対して、シリコーンオイル含有エポキシ樹脂の薄膜の膜厚が０．１μｍ未満である比較例１の紙管はＰＶＣ粘着テープとの剥離性、耐水性及びベタツキ感に劣り、またシリコーンオイル含有エポキシ樹脂の薄膜の膜厚が０．２μｍを超える比較例２の紙管は安全性に問題がある。また、未処理の紙管（比較例３）は特に耐水性が著しく低く、プラスチック製巻（比較例４）は安全性に問題があることが確認された。
【００２５】
【発明の効果】
以上説明したように、本発明によれば、耐水性に優れ、指を傷つけることもなく安全で、またＰＶＣ粘着テープを最後まで有効に利用可能なＰＶＣ粘着テープ用紙管が提供される。
【図面の簡単な説明】
【図１】ＰＶＣ粘着テープ用紙管の一例を示す斜視図である。
【図２】実施例において、耐水性の評価のために用いた測定装置を示す概略構成図である。
【符号の説明】
１  ＰＶＣ粘着テープ
２  巻芯（紙管）
１０ａ，１０ｂ  支持突起
１１  重り
【図１】
0003681053.tif 000003
【図２】
0003681053.tif 000004